水銀ポロシメーターで測定した細孔分布のピーク値が10~100nmの範囲内にあるアルミナ多孔体と、該アルミナ多孔体の表面上及び/又は細孔内壁面上に担持されている貴金属とを備えていることを特徴とする軽油成分の燃焼に適した酸化触媒。水銀ポロシメーターで測定した細孔分布のピーク値が30~55nmの範囲内にあるアルミナ多孔体を用いている請求項1に記載の軽油成分の燃焼に適した酸化触媒。アルミナ多孔体がLa安定化アルミナ多孔体である請求項1又は2に記載の軽油成分の燃焼に適した酸化触媒。貴金属がPt、Pd及びRhから選ばれる少なくとも1種である請求項1、2又は3に記載の軽油成分の燃焼に適した酸化触媒。セラミックス又は金属材料からなる触媒支持体と、該触媒支持体に担持されている請求項1、2、3又は4に記載の軽油成分の燃焼に適した酸化触媒とを備えていることを特徴とする軽油成分の燃焼に適した酸化触媒構成体。従来用いられているDOCは耐久前の初期には比較的低温で軽油を燃焼させることができるが、耐久後には軽油を燃焼させることができる温度が上昇する傾向がある。そこで、本発明は、耐久後においても、DPFの再生時に供給される軽油成分を比較的低温で燃焼させるのに適し、耐熱性及び耐久性に優れたDOCを提供することを目的としている。本発明者らは、上記目的を達成するため、鋭意検討を重ねた結果、水銀ポロシメーターで測定した細孔分布のピーク値が特定の範囲内にあるアルミナ多孔体に貴金属を担持させたDOCは耐久後においてもDPFの再生時に供給される軽油成分を比較的低温で燃焼させ得ることを見出し、本発明を完成した。即ち、本発明の軽油成分の燃焼に適したDOCは、水銀ポロシメーターで測定した細孔分布のピーク値が10~100nmの範囲内にあるアルミナ多孔体と、該アルミナ多孔体の表面上及び/又は細孔内壁面上に担持されている貴金属とを備えていることを特徴とする。また、本発明の軽油成分の燃焼に適したDOC構成体は、セラミックス又は金属材料からなる触媒支持体と、該触媒支持体に担持されている上記の本発明の軽油成分の燃焼に適したDOCとを備えていることを特徴とする。本発明の軽油成分の燃焼に適したDOC及びDOC構成体は、耐久後においても、DPFの再生時に供給される軽油成分を比較的低温で燃焼させるのに適し、耐熱性及び耐久性に優れている。以下、本発明について詳細に説明する。本発明の軽油成分の燃焼に適したDOCは、水銀ポロシメーターで測定した細孔分布のピーク値が10~100nmの範囲内にあるアルミナ多孔体と、該アルミナ多孔体の表面上及び/又は細孔内壁面上に担持されている貴金属とを備えている。本発明で用いるアルミナ多孔体は水銀ポロシメーターで測定した細孔分布のピーク値が10~100nm、好ましくは20~60nm、より好ましくは30~55nmの範囲内にあるものである。水銀ポロシメーターで測定した細孔分布のピーク値が10nm未満であるアルミナを用いたDOCの場合には、耐久後のDOCの作用によって軽油成分を燃焼させ得る温度着火温度は比較的高くなり、DOCとして実用的に不十分である。水銀ポロシメーターで測定した細孔分布のピーク値が100nmを超えるアルミナを用いたDOCについては、耐久後のDOCの作用によって軽油成分を燃焼させ得る温度着火温度がどのようになるか明確ではない。本発明においてはαアルミナ、γアルミナ、θアルミナ等の種々のアルミナの多孔体を用いることができる。アルミナ多孔体の比表面積については100~200m2/g程度であることが好ましい。また、La安定化La2O3で安定化されたアルミナ多孔体を用いることが好ましい。このLa安定化アルミナ多孔体においてはAl2O3/La2O3の質量比は好ましくは99/1~93/7、より好ましくは97/3~95/5である。後記の実施例、比較例からも明らかなように、本発明の軽油成分の燃焼に適したDOCにおいては、好ましくは水銀ポロシメーターで測定した細孔分布のピーク値が10~100nmの範囲内にあるLa安定化アルミナ多孔体を用い、より好ましくは20~60nmの範囲内にあるLa安定化アルミナ多孔体を用い、更に好ましくは30~55nmの範囲内にあるLa安定化アルミナ多孔体を用いる。このような細孔分布のピーク値を有するLa安定化アルミナ多孔体を用いることにより、耐久後のDOCの作用によって軽油成分を燃焼させ得る温度着火温度は比較的低いままである。水銀ポロシメーターで測定した細孔分布のピーク値が10~100nmの範囲内にあるアルミナ多孔体を用いた場合には、該アルミナ多孔体の表面上及び/又は細孔内壁面上に貴金属、例えばPt、Pd、Rh、Ag、Au、Ru及びIrから選ばれる少なくとも1種の貴金属を担持させても、耐久後のDOCの作用によって軽油成分を燃焼させ得る温度着火温度は比較的低い。しかし、Pt、Pd及びRhから選ばれる少なくとも1種の貴金属を担持させることが好ましい。本発明の軽油成分の燃焼に適したDOCは、ディーゼルエンジンの排気ガス流路内に使用する場合には、セラミックス又は金属材料からなる触媒支持体に担持させた状態のDOC構成体として使用される。DOCの担持量は好ましくは30~250g/L、より好ましくは50~200g/Lである。また、貴金属の担持量としては好ましくは1~4g/L、より好ましくは1.5~3.5g/Lである。このような本発明のDOC構成体においては、セラミックス又は金属材料からなる触媒支持体の形状は、特に限定されるものではないが、一般的には断面形状が矩形、三角形、ハニカム状等の連通したセルの集合体、セラミックフォーム、ワイヤーメッシュ、金属発泡体、板、ペレット等の形状であり、好ましくはハニカム形状である。また、このような触媒支持体の材質としては、例えば、アルミナAl2O3、ムライト3Al2O3-2SiO2、コージェライト2MgO-2Al2O3-5SiO2、炭化ケイ素SiC等のセラミックスや、ステンレス等の金属材料を挙げることができる。本発明のDOC構成体においては、酸化促進材としてのZrO2、CeO2等やHC吸着材としてのゼオライト、シリケート等の多孔質材料等を上記のDOCと共に担持して混在させることができる。また、セラミックス又は金属材料からなる触媒支持体に酸化促進材としてのZrO2、CeO2等やHC吸着材としてのゼオライト、シリケート等の多孔質材料等を担持させて層を形成し、その層の上にDOCを担持させて多層化させてもよい。本発明のDOC構成体においては、アルミナ多孔体中の10~100nmの範囲内にある細孔分布のピーク値の他に凝集粒子間に形成される500nm以上の細孔分布のピーク値も存在する。本発明の軽油成分の燃焼に適したDOCは、特定的には、ディーゼルエンジンの排気ガス流路内にDPFと共に収容され、DPFよりも上流側に配設され、DPFの再生時に供給される軽油成分を比較的低温で燃焼させることができる。DPFとしては、公知の如何なるものも使用することができる。また、触媒化されたDPFを用いることもできる。例えば、コージェライト等の多孔質セラミックにアルミナ等をコーティングし、更に、Pt、Pd、Rh等の貴金属を担持させたものを用いることができる。排気ガス流路中への軽油の供給は、排気ガス流路に軽油噴射弁を設け、これから調量された軽油が噴射されるようにすることができる。軽油含有排気ガスは、本発明のDOCによって燃焼して高温ガスとなり、DPFに供給され、DPF堆積している微粒子を燃焼させガス化して除去する。こうして、DPFが再生される。実施例1~6及び比較例1水銀ポロシメーターで測定して第1表に記載の種々の細孔分布のピーク値を有し、4質量のLa2O3を含み、比表面積が150m2/gである何れかのLa安定化θアルミナ多孔体180g、アルミナ濃度20質量のアルミナゾル100g及び純水320gを混合したものに所定量のジニトロジアンミン白金水溶液及び硝酸パラジウム水溶液を加え、30分間撹拌して触媒コーティング用スラリーを調製した。このスラリーを直径143.8mm、長さ76.2mmのコージェライト製ハニカム基材300セル/平方インチ、壁厚8mmにコーティングし、余分なスラリーをエアーブローで除去した。次いで120°Cで3時間乾燥し、更に空気中、500°Cで1時間焼成した。得られたDOC構成体はコージェライト製ハニカム基材1リットル当たり100gの触媒がコートされていた。このうちPtの担持量は1.6g/Lであり、Pdの担持量は0.4g/Lであった。実施例1~6及び比較例1で用いた各々のLa安定化アルミナの水銀ポロシメーターで測定した細孔分布は図1に示すとおりであった。実施例1~6及び比較例1で得た初期耐久処理していないもののDOC構成体及び電気炉中で750°Cで100時間耐久処理したDOC構成体について、実機エンジン排気ガスを用いて軽油の燃焼が始まる温度着火温度を次の方法で測定した。2.4Lのターボ付きディーゼルエンジンの回転数を1050rpmに固定した状態でエンジンに接続された動力計の負荷を変化させ、DOC構成体入口での排気ガス温度を任意の温度にした。各温度で0.97L/hのJIS2号軽油を5分間噴霧し、DOC構成体出口での排気ガス温度を測定することにより燃焼性を判断した。燃焼が認められた、DOC構成体入口での排気ガス温度の最も低い温度を着火温度とした。測定結果は第1表に示すとおりであった。第1表に示すデータから明らかなように、水銀ポロシメーターで測定した細孔分布のピーク値が10nm以上のアルミナ多孔体を用いた本発明のDOC構成体においては、750°Cで100時間耐久処理した後においても軽油に対する着火性能が優れている。